(57)【要約】【課題】  嵩高性に優れると共に、柔らかくかつ羽毛に近似した風合いに富み、軽量で、保温性に優れ、体に沿いやすく、圧縮後の嵩高回復性が高く、寝装寝具、衣類などに好適に用いられる詰め綿及び詰め綿用原綿を提供する。【解決手段】  重量比１０〜４９％の割合で単繊維繊度が０．５〜３．０ｄｔｅｘの細短繊維Ａと、重量比５０〜８０％の割合で単繊維繊度が５．０〜２０．０ｄｔｅｘの中空太短繊維Ｂと、重量比１〜３０％の割合で単繊維繊度が１．０〜５．０ｄｔｅｘの熱接着性短繊維Ｃとが混合されてなり、かつ、細短繊維Ａ及び／又は中空太短繊維Ｂにポリシロキサンを含む油剤が重量比０．１〜３％の範囲で付着している詰め綿用混合原綿である。【選択図】  なし【特許請求の範囲】
【請求項１】
重量比１０〜４９％の割合で単繊維繊度が０．５〜３．０ｄｔｅｘの細短繊維Ａと、重量比５０〜８０％の割合で単繊維繊度が５．０〜２０．０ｄｔｅｘの中空太短繊維Ｂと、重量比１〜３０％の割合で単繊維繊度が１．０〜５．０ｄｔｅｘの熱接着性短繊維Ｃとが混合されてなり、かつ、細短繊維Ａ及び／又は中空太短繊維Ｂにポリシロキサンが重量比０．１〜３％の範囲で付着していることを特徴とする詰め綿用混合原綿。
【請求項２】
熱接着性繊維が、低融点樹脂を鞘とする芯鞘型熱可塑性繊維、もしくは、低融点樹脂が繊維表面の一部を構成する複合構造の熱可塑性繊維であることを特徴とする請求項１記載の詰め綿用混合原綿。
【請求項３】
細短繊維Ａ及び／又は中空太短繊維Ｂが、ポリエステル、ポリアミド、ポリオレフィン、もしくはそれらの共重合体からなることを特徴とする請求項１又は２に記載の詰め綿用混合原綿。
【請求項４】
ポリシロキサンが付着した短繊維の繊維間摩擦係数μＳが、０．２以下であることを特徴とする請求項１〜３のいずれかに記載の詰め綿用混合原綿。
【請求項５】
請求項１〜４のいずれかに記載の詰め綿用混合原綿が加熱処理されてなる詰め綿であって、細短繊維Ａ及び／又は中空太短繊維Ｂどうしが部分的に、熱接着性短繊維Ｃにより接着されていることを特徴とする詰め綿。
【請求項６】
請求項１〜４のいずれかに記載の詰め綿用混合原綿を、熱接着性短繊維Ｃの表面の低融点樹脂の融点以上の温度で加熱処理することにより、細短繊維Ａ及び／又は中空太短繊維Ｂどうしを部分的に接着させることを特徴とする詰め綿の製造方法。
【発明の詳細な説明】
【技術分野】
【０００１】
本発明は、風合いに富み、軽量で、保温性に優れ、体に沿いやすく、嵩高性に優れ、圧縮後の嵩高回復率が高い等の優れた特性を有し、敷き布団や掛け布団等の用途に好適に用いられる詰め綿、及びそのための詰め綿用混合原綿に関するものである。
【背景技術】
【０００２】
従来、敷き布団、掛け布団および枕等の寝装寝具用の詰め綿の一種として羽毛が用いられている。特に欧米では羽毛は古来より使われており、近年、我が国でもその需要が増加してきている。
【０００３】
羽毛を詰め綿として用いた羽毛布団は、風合いに富み、軽量で、保温性に優れ、体に沿いやすく、嵩高性に優れ、そして回復率の高いことが知られている。しかしながら、羽毛を得るためには、水鳥を多く飼育しなければならず、その結果、多量の飼料を必要とするばかりか、水鳥の排泄物による水質汚染、または感染症の発生とその拡散という問題が生じている。また、羽毛を詰め綿として使用できるようにするにためには、採毛、選別、消毒、脱脂および布団詰めなどの多くの工程を経る必要があり、かつ、羽毛が舞い上がるという点でも作業が繁雑になり、結果、羽毛を使った寝装寝具の価格は高くなる。
【０００４】
また、詰め綿の素材としては木綿も用いられるが、木綿は重く、嵩高性に優れておらず、体に沿いにくく、かつ圧縮後の回復率も低いという問題がある。さらに、詰め綿の素材としてポリエステル原綿も用いられるが、ポリエステル原綿は、安価で、軽量かつ嵩高性に優れているが、体に沿いにくく、そして圧縮後の回復率が低いという問題があった。
【０００５】
そこで、合成繊維原綿に羽毛の特長を付与する試みがなされている。例えば、異形断面繊維と中空繊維とが混在している詰め綿を入れたふとんが提案されている（特許文献１、２参照）。また別に、単繊維繊度１．５デニール以下の繊維からなる層と短繊維繊度が２．５〜１５デニールの繊維からなる層とが積層されてなる詰め綿が提案されている（特許文献３参照）。さらに、単繊維繊度の異なる中空太短繊維と細繊度短繊維とからなりポリキシロサンを含む油剤が付与された繊維からなる詰め綿が提案されている（特許文献４参照）。
【０００６】
しかしながら、特許文献１、２で提案されている、異形断面繊維と中空繊維とが混在している詰め綿は、異形断面繊維を混ぜることで嵩高性を出すことはできるが、羽毛のような優れた圧縮回復性とすることはできない。これは、繊維の異形断面化により嵩高化することはできても、繊維表面特性を考慮していないので圧縮回復性を高めることはできないためである。
【０００７】
また、上記特許文献３では、単繊維繊度の細い繊維の層（ウェブ）と単繊維繊度の太い繊維の層（ウエブ）を積層しているだけであるので、羽毛のような優れた圧縮回復性とすることはできない。また、異なる繊度の繊維が絡み合っていないので、２種類の異なる繊度の繊維を用いていても嵩高性を高める効果がほとんどない。
【０００８】
さらにまた、上記特許文献４で提案されている、単繊維繊度の異なる中空太短繊維と細繊度短繊維とからなり、かつポリキシロサンを含む油剤が付与されている詰め綿は、風合いに富み嵩高性を有することができるが、圧縮されたとき繊維同士が絡みすぎフェルト状となるため圧縮回復率と保温性を十分に高めることができなかった。
【０００９】
以上のような従来技術では、細繊度と太繊度の短繊維を絡ませたり、異形断面繊維、中空繊維、自己捲縮性異形断面繊維を用いたりすることにより嵩高性を高めているが、圧縮回復性は不十分であり、羽毛の代替となるような優れた特性を備えるものではなかった。
【先行技術文献】
【特許文献】
【００１０】
【特許文献１】特公昭６３−２３７９６号公報
【特許文献２】特公平２−５７９５３号公報
【特許文献３】特公昭６３−２３７９７号公報
【特許文献４】特開２００６−１１５９８７号公報
【発明の概要】
【発明が解決しようとする課題】
【００１１】
そこで本発明の目的は、上述した従来技術における問題点を解決し、優れた嵩高性を有するだけでなく、柔らかくかつ羽毛に近似した風合いに富み、軽量で、体に沿いやすく、保温性に優れ、圧縮回復率が高く、更に、抗菌、防かび、抗ウイルス、消臭あるいは防臭性能を有する詰め綿であって、敷き布団、掛け布団、枕、クッション等の寝装寝具、ダウンジャケットなどの衣類などに好適に用いられる詰め綿を製造することができる詰め綿用混合原綿、及び詰め綿を提供することにある。
【課題を解決するための手段】
【００１２】
上述した目的を達成するために、本発明は次の構成を有するものである。
【００１３】
すなわち、本発明の詰め綿用混合原綿は、重量比１０〜４９％の割合で単繊維繊度が０．５〜３．０ｄｔｅｘの細短繊維Ａと、重量比５０〜８０％の割合で単繊維繊度が５．０〜２０．０ｄｔｅｘの中空太短繊維Ｂと、重量比１〜３０％の割合で単繊維繊度が１．０〜５．０ｄｔｅｘの熱接着性繊維Ｃとが混合されてなり、かつ、細短繊維Ａ及び／又は中空太短繊維Ｂにポリシロキサンが重量比０．１〜３％の範囲で付着していることを特徴とするものである。
【００１４】
本発明における熱接着性繊維は、低融点樹脂を鞘とする芯鞘型熱可塑性繊維、もしくは、低融点樹脂が繊維表面の一部を構成する複合構造の熱可塑性繊維であることが好ましい。また、本発明における細短繊維Ａ及び／又は中空太短繊維Ｂは、ポリエステル、ポリアミド、ポリオレフィンもしくはそれらの共重合体からなることが好ましい。さらにまた、本発明の詰め綿用混合原綿は、ポリシロキサンが付着した短繊維の繊維間摩擦係数μＳが、０．２以下であることが好ましい。
【００１５】
また、上記した本発明の詰め綿用混合原綿が加熱処理されてなる詰め綿であって、細短繊維Ａ及び／又は中空太短繊維Ｂどうしが部分的に、熱接着性短繊維Ｃにより接着されていることを特徴とするものである。
【００１６】
さらにまた、上記した本発明の詰め綿用混合原綿を、熱接着性短繊維Ｃの表面樹脂の融点以上の温度で加熱処理することにより、細短繊維Ａ及び／又は中空太短繊維Ｂどうしを部分的に接着させることによる詰め綿の製造方法である。
【発明の効果】
【００１７】
本発明によれば、風合いに富み、軽量で、保温特性に優れ、体に沿いやすく、嵩高性に優れ、回復率の高く、更に、抗菌、防かび、抗ウイルス、消臭あるいは防臭性能を有する詰め綿であって、敷き布団、掛け布団、枕、クッション等の寝装寝具、ダウンジャケットなどの衣類などの用途に好適に用いられる詰め綿、及びそのための詰め綿用混合原綿が得られる。
【図面の簡単な説明】
【００１８】
【図１】（ａ）は、厚み変化を測定する透明な箱を示す斜視図であり、（ｂ）は、その箱にサンプル詰め綿を入れた状態を示す斜視図である。
【図２】（ａ）は、図１（ｂ）のサンプル詰め綿の上に３０ｇの板を載せて１分後の状態を示す斜視図であり、（ｂ）は、合計４００ｇの荷重をかけ圧縮状態にして１分後を示す斜視図であり、（ｃ）は、３０ｇの板を載せた状態に戻してから１０分後の状態を示す斜視図であり、（ｄ）は、３０ｇの板を載せた状態に戻してから６０分後の状態を示す斜視図である。
【発明を実施するための形態】
【００１９】
本発明の詰め綿用混合原綿は、ポリシロキサンが重量比０．１〜３％で付着した細繊度の短繊維Ａと中空構造を有する太繊度の短繊維Ｂと、さらに熱接着性短繊維Ｃとが所定の比率で混綿されてなる。この混合原綿に、熱接着性短繊維Ｃの低融点樹脂の融点以上の温度で熱処理することにより、細繊度の短繊維Ａと中空構造を有する太繊度の短繊維Ｂとの間に、細繊度の短繊維Ａどうしの間に接着点を作ることができるので、繊維間の絡みを抑制し、繰り返し圧縮されてもへたりが小さく圧縮回復性に優れた詰め綿とすることができる。
【００２０】
また、詰め綿の保温性は微細な断熱性に優れる空気層により保持されるものであるが、繊維間に接着点を作ることにより微細な空気層の数をより多く形成することができ、保温性を向上させることができる。
【００２１】
本発明において用いる熱接着性短繊維Ｃは、繊維表面の少なくとも一部が低融点樹脂からなる繊維であって、その低融点樹脂の融点以上に加熱した場合に接着機能を発揮する繊維である。この熱接着性短繊維Ｃの代表例は、低融点樹脂を鞘とする芯鞘型熱可塑性繊維であるが、低融点樹脂が繊維表面の一部を構成する複合構造の熱可塑性繊維を用いることもできる。
【００２２】
ポリエステル系の熱接着性短繊維Ｃの場合には、低融点樹脂として、ポリエチレンテレフタレートやポリブチレンテレフタレートに、イソフタル酸、アジピン酸、シクロヘキサンジカルボン酸、セバシン酸などを共重合させてなる低融点ポリエステルが用いられ、低融点樹脂の融点は１１０〜１５０℃であることが好ましい。
【００２３】
本発明において用いる細短繊維Ａは、短繊維繊度が０．５〜３．０ｄｔｅｘであり、好ましくは０．５〜２．０ｄｔｅｘであり、最も好ましくは０．５〜１．１ｄｔｅｘである。また、細短繊維Ａの重量比は１０〜４９％であり、好ましくは１０〜３０％である。また、中空太短繊維Ｂは、短繊維繊度が５．０〜２０．０ｄｔｅｘであり、好ましくは５．０〜１８．０ｄｔｅｘであり、最も好ましくは５．０〜１５．０ｄｔｅｘである。また、中空太短繊維Ｂの重量比は５０〜８０％であり、好ましい重量比は６０〜８０％である。また、熱接着性短繊維Ｃは、短繊維繊度が１．０〜５．０ｄｔｅｘであり、好ましくは１．０〜４．０ｄｔｅｘであり、最も好ましくは１．０〜３．０ｄｔｅｘである。また、熱接着性短繊維Ｃの重量比は１〜３０％の割合であり、好ましい重量比は１〜１５％である。
【００２４】
細短繊維Ａは上記した細繊度を有すれば丸断面繊維でも異形断面繊維でもよい。中空太短繊維Ｂは中空部を有する断面形状でかつ上記した繊度を有すれば丸断面繊維でも異形断面繊維でもよい。これら細短繊維Ａや中空太短繊維Ｂは異形断面構造の繊維であることが好ましい。
【００２５】
さらに、本発明の詰め綿用原綿を構成する細短繊維Ａや中空太短繊維Ｂには、繊維間の滑り性を高めるために、ポリシロキサンが繊維の重量比０．１〜３％で付着している。その付着量は好ましくは０．３〜１％であり、これにより繊維間の滑り性が高く、詰め綿を圧縮した後の回復率が高くなる。ポリシロキサンとしては、例えば、アミノ変性シリコンなどを使用することができる。繊維にポリシロキサンを付着させるためにはポリシロキサン含む油剤を付与すればよい。この油剤には、ポリシロキサンの他に、リン酸系化合物、脂肪族化合物、ハロゲン系化合物を含むことが好ましく、さらには、酸化防止剤、防燃剤、電防止剤を含んでいることが好ましい。
【００２６】
このポリシロキサンを含む油剤は、それら短繊維を製造する工程においてトウをカットする直前において付与されることが好ましいが、カットした後の短繊維（原綿）に付与し乾燥させることでもよい。その油剤付与の際には、ポリシロキサンの濃度が１〜１０ｗｔ％、さらに好ましくは１〜８ｗｔ％である油剤水溶液にして繊維に付与し、その後に乾燥すればよい。
【００２７】
本発明の詰め綿において、ポリシロキサンが付着した短繊維の繊維間摩擦係数μＳが０．２以下であることが好ましく、さらに好ましくは０．１以下である。これは、繊維間の滑り性が高くなるため、詰め綿を圧縮したときに繊維が移動し易いので圧縮されやすくなる。
【００２８】
本発明の詰め綿においては、細短繊維Ａと中空太短繊維Ｂと熱接着性短繊維Ｃとの混合割合を前記した特定の割合の範囲内とすることが必要であり、これによって詰め綿にした際の柔らかさと風合いが向上し嵩高性が維持される。
【００２９】
本発明の詰綿用原綿において、詰め綿の嵩高性を高めるために、詰め綿を構成する中空太短繊維Ｂは、中空率が２０〜５０％であることが好ましく、さらに好ましくは３０〜５０％である。この中空率は、繊維横断面拡大写真にて、中空部分を含めた繊維断面の全面積に対する中空部分面積の割合を算出し、％で表示する。
【００３０】
さらに、中空太短繊維Ｂは、少なくとも２種のポリマからなるサイドバイサイド構造の非対称構造中空繊維とすることにより、あるいは、紡糸時の片方急冷による非対称構造とすることにより、繊維に自己捲縮性を与えた中空繊維を用いることもできる。このようにすると、捲縮性がより高められ、より繊維間同士の反発が強くなり、嵩高性をより高くすることができる。
【００３１】
また、本発明の詰め綿用混合原綿を構成する細短繊維Ａと中空太短繊維Ｂと熱接着性短繊維Ｃは、ポリエステルからなる繊維であることが好ましい。細短繊維Ａと中空太短繊維Ｂに用いられるポリエステルとしては、例えば、ポリエチレンテレフタレート、ポリブチレンテレフタレート、ポリプロピレンテレフタレート、およびそれら共重合体等が挙げられる。また、ポリエステル以外としては、脂肪族ポリアミドやポリオレフィンを用いることができ、例えば、ポリカプラミド（ナイロン６）、ポリヘキサメチレンアジパミド（ナイロン６６）、ポリテトラメチレンアジパミド（ナイロン４６）、ポリウンデカナミド（ナイロン１１）、ポリラウロラクタミド（ナイロン１２）、およびこれらの共重合体や、ポリプロピレン、ポリエチレン等が挙げられる。
【００３２】
また、廃棄処分時の環境負担軽減のためには生分解性のポリマからなる繊維を用いることもできる。生分解性のポリマとしては、例えば、ポリ乳酸、ポリエチレンサクシネート、ポリブチレンサクシネート、ポリブチレンサクシネートアジペート、ポリブチレンサクシネートカーボネート、ポリブチレンアジペートテレフタレート、ポリエチレンテレフタレートサクシネートまたはこれらの共重合体などが挙げられる。これら以外の生分解性共重合体、例えば、ポリエステルアミド系共重合体や芳香族系ポリエステルを生分解性を有するように改質された共重合体でも良い。
【００３３】
また、細短繊維Ａや中空太短繊維Ｂは、所望の単繊維繊度や所望の断面形状となるような条件を採用すれば、ポリエステル等の熱可塑性短繊維の通常の製糸方法によって製造することができる。
【００３４】
細短繊維Ａの製造の場合は、例えば、ポリエステルを溶融し、孔径０．２〜０．４ｍｍの吐出孔を５５０〜１３００孔有する紡糸口金を通して、融点よりも２０〜４０℃高い紡糸温度にて溶融紡糸し、口金より紡糸された繊維に、１０〜２５℃の空気を５０〜１００ｍ／分の流れで吹き付けて冷却させた後、紡糸油剤を付与し、引き取り速度９００〜１５００ｍ／分で一旦、缶に納めることで未延伸糸トウを得る。次いで、得られた未延伸糸トウを２．５〜３．５倍の延伸倍率にて、温度８０〜９５℃の液浴を用いて１段延伸を施し、スタフイングボックスを用いて７〜２０山／２５ｍｍの機械捲縮を付与し、アミノ変性シリコン等のポリシロキサンが濃度１〜１０ｗｔ％で含まれた油剤水溶液をスプレーで付与し、８０〜１６５℃の温度で１５〜３０分乾燥し、長さ１０〜７６ｍｍに切断して、単繊維繊度が０．５〜１．０ｄｔｅｘの短繊維を製造する。
【００３５】
中空太短繊維Ｂの製造の場合は、例えば、ポリエステルを溶融し、中空繊維用吐出孔（例えば複数のスリットを円周上に並べた吐出孔）を９０〜２００孔有する紡糸口金を通して、融点よりも２０〜４０℃高い紡糸温度にて中空部が形成されるように溶融紡糸し、口金から紡糸された繊維に、１０〜２５℃の空気を１００〜１８０ｍ／分の流れで吹き付けて冷却させた後、紡糸油剤を付与し、引き取り速度１０００〜１７００ｍ／分で一旦、缶に納めることで未延伸糸トウを得る。次いで、得られた未延伸糸トウを２．５〜３．５倍の延伸倍率にて、温度８０〜１００℃の液浴を用いて１段延伸を施し、スタフイングボックスを用いて５〜１０山／２５ｍｍの構造差捲縮を付与し、アミノ変性シリコン等のポリシロキサンが濃度１〜１０ｗｔ％で含まれた油剤水溶液をスプレーで付与し、８０〜１６５℃の温度で１５〜３０分乾燥し、長さ１０〜７６ｍｍに切断して、単繊維繊度が５．０〜２０．０ｄｔｅｘの中空太短繊維を製造する。
【００３６】
熱接着性短繊維Ｃの製造の場合は、例えば、鞘の低融点ポリエステルと、芯の通常のポリエステルとをそれぞれ溶融し、芯鞘型複合構造となる吐出孔を３００〜６００孔有する芯鞘型紡糸口金を通して所定の紡糸温度にて溶融紡糸し、口金より紡糸された繊維を１５〜２５℃の空気を５０〜１００ｍ／分の流れで吹き付けて冷却させた後、紡糸油剤を付与し、引き取り速度９００〜１５００ｍ／分で一旦、缶に納めることで未延伸糸トウを得る。次いで、得られた未延伸糸トウを２．５〜３．５倍の延伸倍率にて、温度８０〜９５℃の液浴を用いて１段延伸を施し、スタフイングボックスを用いて７〜１５山／２５ｍｍの機械捲縮を付与し、４０〜６０℃の温度で１５〜３０分乾燥し、長さ１０〜７６ｍｍに切断して、単繊維繊度が１．０〜５．０ｄｔｅｘの熱接着性短繊維を製造する。
【００３７】
また、細短繊維Ａと中空太短繊維Ｂと熱接着性短繊維Ｃとを混合して混合原綿を製造する方法としては、例えば、各々の短繊維を積層して開繊機を通過させた後に、風送及び／又はカード機で混ぜる方法を採用することができる。また、それら短繊維とする前のトウ同士を重ねて同時にカットすることで混合させた後、開繊機を通過させ、風送及び／又はカード機で混ぜる方法を採用してもよい。
【００３８】
このようにして得られる詰め綿用混合原綿は、熱接着性短繊維Ｃの表面の低融点樹脂の融点以上の温度で加熱処理され、細短繊維Ａ及び／又は中空太短繊維Ｂどうしが部分的に、熱接着性短繊維Ｃにより接着されて、詰め綿が製造される。この熱処理は任意の段階で行えばよい。
【００３９】
熱処理して得られる本発明の詰め綿の密度は、使用する繊維や用途により異なるが、例えば、０．００２〜０．０３ｇ／ｃｍ３が好ましく、さらに好ましくは０．００５〜０．０２ｇ／ｃｍ３であり、最も好ましくは０．００７〜０．０１５ｇ／ｃｍ３である。
【００４０】
本発明の詰め綿は、混合させた熱接着性短繊維Ｃによって、細短繊維Ａ及び／又は中空太短繊維Ｂどうしに部分的な接着を生じさせているで、羽毛と同様に、嵩高性を持ちながら、圧縮されやすさにより風合いが柔らくなりながら、圧縮後の嵩高性の回復が優れ、さらには保温性も優れたものとなる。
【００４１】
また、詰め綿を構成する繊維、すなわち細短繊維Ａと中空太短繊維Ｂと熱接着性短繊維Ｃのうち、少なくとも１種の繊維に、銀、カルシウム、または銅を含む油剤成分を、重量比０．１〜１０％の範囲で付与させれば、抗菌、防かび、抗ウイルス、消臭、あるいは防臭性能を有する詰め綿とすることができる。
【００４２】
ここで、銀、カルシウム、または銅を含む油剤成分としては、例えば、リン酸カルシウム・ハイドロオキサイトからなる直径１〜５０マイクロメートル粒子に、銀または、銅の酸化化合物や、塩化化合物、窒素化合物、アミノ化合物、配位化合物を、または他の金属配位化合物を含む粒子が挙げられ、これらをリン酸系水溶剤に分散させて繊維に付与し、繊維表面に固着させればよい。
【００４３】
この場合、例えば、銀、カルシウム、または銅を含む油剤成分を、ポリシロキサンを含む油剤に混ぜて繊維に同時に付与することができる。また、各々油剤を独立して前後に個別に付与することもできる。
【実施例】
【００４４】
本発明の詰め綿用混合原綿及び詰め綿について、以下の実施例を用いて詳細に説明する。詰め綿特性の測定は、以下の方法によった。
【００４５】
（密度、嵩高回復性能の測定）
図１及び図２を参照して説明する。図１（ａ）に示す底辺１００ｍｍ角の厚み変化用透明箱１の中に、図１（ｂ）に示すように、測定用サンプル詰め綿２を１０ｇ入れる。
次いで、図２（ａ）に示すように、サンプル詰め綿２の上に初期荷重３０ｇの板３を載せ、１分後のサンプル詰め綿２の厚みを測定し、初期厚み４とする。この初期厚み４から、詰め綿の密度を算出する。
【００４６】
さらに図２（ｂ）に示すように、３７０ｇの荷重５を板３の上に載せて、合計４００ｇの荷重をサンプル詰め綿２にかけた状態とし、１分後のサンプル詰め綿２の厚みを測定し、圧縮厚み６とする。次式により圧縮率イを求める。
圧縮率イ（％）＝［（初期厚み４−圧縮厚み６）／初期厚み６］×１００
【００４７】
次に、図２（ｃ）に示すように、３７０ｇの荷重５を外し、３０ｇの板３のみの荷重状態に戻し、１０分後のサンプル詰め綿２の厚みを測定し、初期回復厚み７とする。次式により初期回復率ロを求める。
初期回復率ロ（％）＝［（初期回復厚み７−圧縮厚み６）／（初期厚み４−圧縮厚み６）］×１００
【００４８】
さらに、図２（ｄ）に示すように、３７０ｇの荷重５を外してから６０分後のサンプル詰め綿２の厚みを測定し、回復厚み８とする。次式により後期回復率ハを求める。
後期回復率ハ（％）＝［（後期回復厚み８−圧縮厚み６）／（初期厚み４−圧縮厚み６）］×１００
【００４９】
（ｃｌｏ値の測定）
ＪＩＳ Ｌ１０９６に準じて詰め綿のｃｌｏ値を測定した。
【００５０】
（実施例１）
ポリエチレンテレフタレートを溶融し、孔径０．３ｍｍの丸断面吐出孔を９３０孔有する紡糸口金を通して紡糸温度２８５℃で溶融紡糸し、口金より紡糸された繊維に、２０℃の空気を６０ｍ／分の流れで吹き付けて冷却させた後、紡糸油剤を付与し、引き取り速度１２００ｍ／分で一旦、缶に納めることで未延伸糸トウを得る。次いで、得られた未延伸糸トウを２．８５倍の延伸倍率にて、温度９０℃の液浴を用いて１段延伸を施し、スタフイングボックスを用いて１５山／２５ｍｍの機械捲縮を付与し、ポリシロキサンが濃度８ｗｔ％で含まれた油剤水溶液をスプレーで付与し、１４５℃の温度で２０分乾燥し、長さ３８ｍｍに切断して、単繊維繊度が１．１ｄｔｅｘ、繊維長が３８ｍｍ、ポリシロキサン付着量が０．５重量％の丸断面の細短繊維Ａの原綿（ａ１）を製造した。得られた細短繊維Ａの繊維間摩擦係数は０．１５である。
【００５１】
また、ポリエチレンテレフタレートを溶融し、中空繊維用吐出孔（スリット幅０．１ｍｍのスリット３つが円周上に配置されている吐出孔）を１８０孔有する紡糸口金を通して、紡糸温度２７５℃で中空部が形成されるように溶融紡糸し、口金から紡糸された繊維に、２０℃の空気を１６０ｍ／分の流れで吹き付けて冷却させた後、紡糸油剤を付与し、引き取り速度１６５０ｍ／分で一旦、缶に納めることで未延伸糸トウを得る。次いで、得られた未延伸糸トウを２．４５倍の延伸倍率にて、温度９０℃の液浴を用いて１段延伸を施し、スタフイングボックスを用いて７山／２５ｍｍの構造差捲縮を付与し、ポリシロキサンが濃度４ｗｔ％で含まれた油剤水溶液をスプレーで付与し、１４５℃の温度で２０分乾燥し、長さ３０ｍｍに切断して、単繊維繊度が７．３ｄｔｅｘ、繊維長が３０ｍｍ、ポリシロキサン付着量が０．５重量％、中空率３０％の中空丸断面の中空太短繊維Ｂの原綿（ｂ１）を製造した。得られた中空太短繊維Ｂの繊維間摩擦係数は０．１７である。
【００５２】
さらにまた、熱接着性短繊維Ｃとして、イソフタル酸共重合体からなる低融点ポリエステル（融点１１０℃）を鞘として、ポリエチレンテレフタレートを芯とする芯鞘型複合繊維（芯と鞘との複合比５０：５０）を、次の方法で製造した。
【００５３】
低融点ポリエステルとポリエチレンテレフタレートとをそれぞれ溶融し、芯鞘型複合構造となる吐出孔を５３２孔有する芯鞘型紡糸口金を通して紡糸温度２８０℃にて溶融紡糸し、口金より紡糸された繊維を２０℃の空気を６０ｍ／分の流れで吹き付けて冷却させた後、紡糸油剤を付与し、引き取り速度１３５０ｍ／分で一旦、缶に納めることで未延伸糸トウを得る。次いで、得られた未延伸糸トウを３．００倍の延伸倍率にて、温度８０℃の液浴を用いて１段延伸を施し、スタフイングボックスを用いて１２山／２５ｍｍの機械捲縮を付与し、５５℃の温度で２０分乾燥し、長さ３８ｍｍに切断して、単繊維繊度が２．２ｄｔｅｘで繊維長が３８ｍｍの芯鞘複合の熱接着性短繊維Ｃの原綿（ｃ１）を製造した。
【００５４】
上記で得られた細短繊維Ａの原綿ａ１と中空太短繊維Ｂの原綿ｂ１と熱接着性短繊維Ｃの原綿ｃ１とを、重量比３０対６５対５の割合で積層して開繊機を通過させた後にカード機を通して混合原綿とした。この混合原綿を、熱風乾燥機に通して１４０℃、１０分の熱処理を行い詰め綿を製造した。
【００５５】
得られた詰め綿１０ｇを用いて、詰め綿の密度、嵩高回復性能及びｃｌｏ値を測定した。その結果は表１に示すとおりであった。得られた詰め綿は、羽毛と同じように、嵩高性に優れ、圧縮後の厚み回復性能が高く、且つ保温性に優れたものであることがわかる。
【００５６】
（実施例２）
ポリエチレンテレフタレートを溶融し、Ｙ型繊維用吐出孔（スリット幅０．０８ｍｍ）を７４５孔有する紡糸口金を通して紡糸温度２９０℃で溶融紡糸し、口金より紡糸された繊維に、２０℃の空気を６０ｍ／分の流れで吹き付けて冷却させた後、紡糸油剤を付与し、引き取り速度１２００ｍ／分で一旦、缶に納めることで未延伸糸トウを得る。次いで、得られた未延伸糸トウを３．１５倍の延伸倍率にて、温度９０℃の液浴を用いて１段延伸を施し、スタフイングボックスを用いて１２山／２５ｍｍの機械捲縮を付与し、ポリシロキサンが重量比４％含まれた油剤水溶液をスプレーで付与し、１４５℃の温度で２０分乾燥し、長さ３８ｍｍに切断して、単繊維繊度が１．７ｄｔｅｘ、繊維長が３８ｍｍ、ポリシロキサン付着量が０．５重量％のＹ断面の細短繊維Ａの原綿（ａ２）を製造した。得られた細短繊維Ａの繊維間摩擦係数は０．１６である。
【００５７】
また、中空太短繊維Ｂおよび熱接着性短繊維Ｃとしては、実施例１の場合と同じ原綿ｂ１、原綿ｃ１を用いた。
【００５８】
上記で得られた細短繊維Ａの原綿ａ２と中空太短繊維Ｂの原綿ｂ１と熱接着性短繊維Ｃの原綿ｃ１とを、重量比３０対６５対５の割合で積層して開繊機を通過させた後にカード機を通して混合原綿とした。この混合原綿を、熱風乾燥機に通して１４０℃、１０分の熱処理を行い詰め綿を製造した。
【００５９】
得られた詰め綿１０ｇを用いて、詰め綿の密度、嵩高回復性能及びｃｌｏ値を測定した。その結果は表１に示すとおりであった。得られた詰め綿は、羽毛と同じように、嵩高性に優れ、圧縮後の厚み回復性能が高く、且つ保温性に優れたものであることがわかる。
【００６０】
（比較例１）
細短繊維Ａとしては、実施例１の場合と同じ原綿ａ１を用いた。また、中空太短繊維Ｂとしては、実施例１の場合に準じて製造した、単繊維繊度が６．０ｄｔｅｘ、繊維長が６４ｍｍ、ポリシロキサン付着量が０．５重量％、中空率３５％の中空丸断面のポリエチレンテレフタレート中空太短繊維Ｂの原綿（ｂ２）を用いた。これら細短繊維Ａの原綿ａ１と中空太短繊維Ｂの原綿ｂ２とを、重量比２０対８０対の割合で積層して開繊機を通過させた後にカード機を通して混合原綿（詰め綿）を製造した。
【００６１】
得られた詰め綿１０ｇを用いて、詰め綿の密度、嵩高回復性能及びｃｌｏ値を測定した。その結果は表１に示すとおりであった。比較例１で得られた詰め綿は初期回復率ロと後期回復率ハが実施例１より低く、圧縮後の回復性能が低く且つ保温性に劣っていた。
【００６２】
（比較例２）
細短繊維Ａとしては、実施例１の場合と同じ原綿ａ１を用いた。また、中空太短繊維Ｂとしては、実施例１の場合に準じて製造した、単繊維繊度が１４．０ｄｔｅｘ、繊維長が６４ｍｍ、ポリシロキサン付着量が０．５重量％、中空率３５％の中空丸断面のポリエチレンテレフタレート中空太短繊維Ｂの原綿（ｂ３）を用いた。これら細短繊維Ａの原綿ａ１と中空太短繊維Ｂの原綿ｂ３とを、重量比３０対７０対の割合で積層して開繊機を通過させた後にカード機を通して混合原綿（詰め綿）を製造した。
【００６３】
得られた詰め綿１０ｇを用いて、詰め綿の密度、嵩高回復性能及びｃｌｏ値を測定した。その結果は表１に示すとおりであった。比較例２で得られた詰め綿は初期回復率ロと後期回復率ハが実施例１より低く、圧縮後の回復性能が低く且つ保温性に劣っていた。
【００６４】
【表１】
2011202302.tif 000002
【産業上の利用可能性】
【００６５】
本発明の詰め綿は、嵩高性と圧縮回復性と保温性と風合いに優れた性能を有する点から、敷き布団、掛け布団、枕およびクッション等の寝装寝具に、ジャケット、ズボン、スカートおよびコートなどの衣類に、また、詰め綿として羽毛が使用されるその他製品に好適である。さらにまた、おむつ、お尻拭き、ナプキンおよびワイピングクロスなどの衛生基材に適用することもできる。
【符号の説明】
【００６６】
１：透明な箱
２：サンプル詰め綿
３：３０ｇの板
４：初期厚み
５：３７０ｇ荷重
６：圧縮厚み
７：初期回復厚み
８：後期回復厚み
【図１】
2011202302.tif 000003
【図２】
2011202302.tif 000004